(57)【要約】  本特許の主題は、ＰＶＣを含有するプラスチック廃棄物およびハロゲン含量を有する他のプラスチック廃棄物の熱分解に関するプロセス技術である。本特許は、処理されるプラスチック廃棄物を粉砕し、それを重油留分が添加された脱ハロゲン化反応器に導入して、１：０．３〜０．８の質量比のプラスチック粉砕物：重油混合物を形成し、反応化合物を２１０〜２５０℃の温度まで加温し、既知の方法により物質から放出された水素ハロゲンガスから酸性溶液が形成され、それが除去される一方で、反応器チャンバ内に保持された混合物が解重合反応器に移送され、そこで温度が少なくとも４８０℃に上昇されるが６００℃未満に維持され、発生した炭化水素ガス混合物が抽出され、留分として分離され、凝縮され、廃棄物処理のために必要に応じて上記の比の重油留分が脱ハロゲン化反応器に戻され、プラスチックチップおよび重油の混合物を形成することを特徴とする。【選択図】図２
2013536292.tif 000002
【特許請求の範囲】
【請求項１】
ＰＶＣを含有するプラスチック廃棄物およびハロゲン含量を有する他のプラスチック廃棄物の熱分解に関する技術的方法であって、処理されるプラスチック廃棄物を粉砕し、それを重油留分が添加された脱ハロゲン化反応器に導入して、１：０．３〜０．８の質量比のプラスチック粉砕物：重油混合物を形成し、反応化合物を２１０〜２５０℃の温度まで加温し、既知の方法により物質から放出された水素ハロゲンガスから酸性溶液が形成され、それが除去される一方で、反応器チャンバ内に保持された混合物が解重合反応器に移送され、そこで温度が少なくとも４８０℃に上昇されるが６００℃未満に維持され、発生した炭化水素ガス混合物が抽出され、留分として分離され、凝縮され、廃棄物処理のために必要に応じて上記の比の重油留分が脱ハロゲン化反応器に戻され、プラスチックチップおよび重油の混合物を形成することを特徴とする、方法。
【請求項２】
プラスチック廃棄物粉砕物および重油の質量比が、１：０．４であることを特徴とする、請求項１に記載の方法。
【請求項３】
反応器空間から排出される蒸気およびガスの混合物が、解重合システムの後、直列接続された凝縮器からなる分別凝縮システム内で、それぞれの構成物質の沸点に基づき分離されることを特徴とする、請求項１および２に記載の方法。
【請求項４】
脱ハロゲン化プロセスの熱要件が、解重合反応器の燃焼チャンバから来る燃焼排ガスにより満たされることを特徴とする、請求項１から３のいずれか一項に記載の方法。
【発明の詳細な説明】
【技術分野】
【０００１】
本発明の主題は、ＰＶＣを含有するプラスチック廃棄物およびハロゲン含量を有する他のプラスチック廃棄物の熱分解に関するプロセス技術である。
【背景技術】
【０００２】
本明細書の目的において、「ハロゲン含量を有するプラスチック廃棄物」という用語は、これに限定されないが、ＰＶＣまたはハロゲン含量を有する他のプラスチックで汚染されたポリエチレン、ポリプロピレン、ポリスチレンおよびアクリロニトリル−ブタジエン−スチレンポリマー／プラスチック（ＡＢＳ）を含むプラスチック廃棄物として理解されるものとする。ハロゲン含量を有するプラスチックの他に、１種または複数種のプラスチック廃棄物の混合物もまた、処理に供されるプラスチック廃棄物中に存在してもよい。
【０００３】
１０年間の長いプロセスの結果として、天然材料は、部分的または全体的に、生活のほぼ全ての領域においてポリマーに置き換えられていることはよく知られている。プラスチックが使用される分野の多様性は、適用領域の拡大、およびポリマー使用量の増加を伴う。プラスチック廃棄物の自然分解は極めて遅いプロセスであるとともに、プラスチックはそのプロセスにおいて環境を汚染する。この種の廃棄物の工業的焼却は、環境に極めて有害であり、排除または分解されるべき廃棄物の貯蔵は、膨大となる余分な問題および増加し続ける生成量に起因するコストを意味するため、実現可能ではない。
【０００４】
上に挙げた理由により、処分されるポリマー廃棄物の環境に優しい管理および廃棄の問題は、世界中でますます深刻な懸案事項となっている。
【０００５】
問題が本質的かつ緊急であるため、解決の可能性を扱ったいくつかの論文が発表されているが、そのほとんどは、通常アルカリ中和で補強されたプラスチック熱分解の原理を使用して実践される解重合に関連している。
【０００６】
例えば、欧州特許第０１２５３８３号の明細書によれば、ハロゲン含有有機廃棄物が、アルカリ土類金属−塩基およびアルカリ土類金属−ハロゲン化物塩溶融物により、酸化雰囲気中で処理される。このプロセスは、チャンバ内で行われ、プロセスの適用に好適な特別専用機器は記載されていない。このプロセスの欠点は、処理チャンバ内の高い温度、およびアルカリ土類金属の不当に高い需要量である。
【０００７】
欧州特許第０１１１０８１号の明細書では、廃棄材料熱分解を目的とした手順および機器が報告されている。この解決策は、処理される物質が４００℃から６００℃の温度でアニールされ、次いで消石灰が添加される、ドラム型の窯（バレル形状炉）を含む。しかしながら、このようにして発生したガスは、まだ相当量の酸含量を有し、この特許は、それらのガスを除去することを目的とした手順または機器に関していかなる推奨も示していない。したがって、この解決策は満足のいくものではない。
【０００８】
さらに、主にアルカリ溶液中における、金属塩の存在下での加圧下における廃棄物材料の加熱を含む、日本の開発者による解決策が知られている。これらの手順の大部分は、部分的脱ハロゲン化の要件に適合する。しかしながら、この方法を使用したＰＶＣまたは任意の他の高ハロゲン含有プラスチック材料の廃棄用に設計された専用機器は、まだ知られていない。
【０００９】
ドイツ特許第２２６０３９２号の明細書によれば、２００℃から３００℃の温度で脱ハロゲン化水素化が行われるが、得られる生成物の品質が、それ以上の使用の機会を制限している。追加的な欠点は、形成される水を蒸発させる必要があることであり、これは、適切な効率を達成しようとする場合には、大きなエネルギー量を配分することによってのみ達成することができ、したがって、この手順は、最終的にはあまりに高額で収益性がないということができる。
【００１０】
上記解決策の全てに関して、使用される機器内で３００℃の温度の塩酸が生成され、機器から出る塩酸ガスの温度は、反応槽の壁を劣化させ、同様にパイプラインへの損傷をもたらすということができる。この温度におけるダイオキシン等の発癌性物質の生成の可能性を無視すべきではない。
【００１１】
さらに、上述の最新技術の解決策の一部は、工業規模では限られた程度までしか実践することができず、その他は収益性がなく、また使用される設備は不恰好で、実用的な実践に向かうことができない。
【００１２】
登録番号ＷＯ２００７／０９１１０８の下でなされた国際公開に従う解決策によれば、ＰＶＣおよび他の高ハロゲン含量プラスチック物質の分解は、生成される塩酸等の分解生成物の一部が、他の化学反応、すなわちポリウレタン（ＰＵＲ）の分解において使用される塩酸に変換され得る専用機器の使用により達成され得る。塩酸は、抽出され、および／またはそれが利用され得る反応（ＰＵＲ分解反応器）に便宜的な様式で導入され得る。分解プロセスにおいて分離された油相は、別途利用され得る。
【００１３】
この解決策は、これまで利用可能であったものと比較して著しい進歩を示したが、この技術は、ポリマー分解プロセスにおいて塩酸を使用する、特別な適用分野ならびに個々の手順および機器に関連するものである。
【００１４】
国際特許ＷＯ２００６／０９２３０６の明細書では、炭化水素を含有する原材料を解重合するための手順および機器が示されている。手順の過程において、原材料は、パルプ状態または液体状態となるように予熱され、加圧下の反応器チャンバ内に連続的に注入される。反応器は、分解温度まで事前に加熱されている。反応器からガス留分が徐々に取り出され、残留物は、中断されることなく、またはある特定の間隔をおいて回収される。この解決策は、プラスチックだけでなく、いくつかの他の炭化水素含有物質、例えば紙または繊維に対するものであるとみなすことができ、開発者は、ハロゲン含量の問題に対処していない。技術の現状は、ほとんど、触媒変換器の補助により操作される様々な手順の記録とみなされる。
【００１５】
さらに、工業規模のレベルに達しない実践からの別の手順が知られているが（ＮＫＴ  Ｒｅｓｅａｒｃｈ  ａｎｄ  Ｉｎｎｏｖａｔｉｏｎ  Ａ／Ｓ  Ｄｅｎｍａｒｋ）、これは、基本的に熱分解および後続の金属抽出段階からなっている。この手順の間、主に１００％のＰＶＣ系ポリマー、例えば電気ケーブルおよび床仕上げ材が処理された。高ＰＶＣ含有廃材は、ポリプロピレン等の他の廃棄物質を含まない。このプロセス技術の生成物は、塩化カルシウム、コークス、有機凝縮物および重金属である。
【００１６】
実践から知られている別の技術（Ｐａｒａｆｆｉｎｗｅｒｋ  ＷｅｂａｕＧｍｂＨ）によれば、ポリオレフィンの分解蒸留が行われ、熱クラッキングが蒸留による生成物の分留処理と組み合わされる。この技術は、包装産業からのポリエチレンおよびポリプロピレン廃棄物への対処に好適であり、生成物は、５０％のパラフィンろう（Ｃ１５〜Ｃ３０）および４０％の油である。
【００１７】
上述のプロセスの一部は、高いエネルギーを必要とし、高額であり、また様々な補助的生成物の添加を必要とし、その他は、限られた範囲の廃棄物のみに適用されるという欠点を有し、またいくつかは、ハロゲン含量の問題に対応するための解決策を提供せず、またそれを目的とすらしていない。
【先行技術文献】
【特許文献】
【００１８】
【特許文献１】欧州特許第０１２５３８３号
【特許文献２】欧州特許第０１１１０８１号
【特許文献３】ドイツ特許第２２６０３９２号
【特許文献４】ＷＯ２００７／０９１１０８
【特許文献５】ＷＯ２００６／０９２３０６
【発明の概要】
【発明が解決しようとする課題】
【００１９】
したがって、本発明の主な目的は、現在の最新技術から生じる欠点を排除することにより、いかなる補助的生成物の添加も必要としない有益な手順、処理される物質のいかなる事前の選択をも必要とせず、エネルギー生産における使用を目標とした最終生成物の獲得をもたらす手順を創出することである。
【課題を解決するための手段】
【００２０】
本特許の主題を構成するプロセス技術の開発中、ポリマー熱分解の反応速度論が、対応されるべき主な優先事項であった。ＰＶＣおよびハロゲン化プラスチック廃棄物の場合、研究活動の過程において、適切な条件が維持されると仮定すると、これまで大きな問題をもたらしていたハロゲン化水素（ＰＶＣの場合ＨＣｌ）の放出間隔が、時間および空間の両面において、ポリマー中の炭化水素鎖の分解期間から分離され得ること、換言すれば、化学プロセスを制御することにより、これらの種類の技術の主要な問題を修正する可能性があることが認識された。これは、本特許発明の創出をもたらす発見の一つであった。生成される無機酸の凝縮により、エネルギー生産を意図した炭化水素の生成から慎重に隔離された工業規模の生成物が形成される。ダイオキシン形成の前提条件は、２６０℃を超える温度での有機ラジカル、酸素および塩素の共存である。システムから酸素を同時に排除することにより、ダイオキシン形成の機会を与える温度範囲に達する前に、および有機ラジカルが形成される温度の前に、物質の塩素含量が塩酸の形態でシステムから抽出されるため、このようにして極めて発癌性であるダイオキシンの生成が防止され得る。
【００２１】
これまで行われた実験の分析によれば、使用されたＰＶＣの熱分解は、残留スモークブラック（カーボンブラック）に加え、５％から２０％の濃度の塩酸溶液、技術の採算を維持するのに十分な炭化水素ガス化合物／混合物、軽質留分炭化水素混合物（ベンジン／ガソリン）、およびディーゼル凝集物において使用される高エネルギー油誘導体をもたらす。したがって、第１のステップとして、我々は、熱分解条件下での、プラスチック廃棄物混合物のＰＶＣおよび他のハロゲン化ポリマー含量から生成するハロゲン酸（主に塩酸）の処理および廃棄の問題の解決を試みた。すなわち、ポリマー分解プロセスおよび脱ハロゲン化が単一ステップで生じる場合、換言すれば、ＨＣｌガスおよび不飽和有機ラジカルの排除（放出）が同時に生じる場合、それらは互いに反応して、極めて安定な構造の、ポリハロゲン化された、主に芳香族炭化水素を、および、酸素の存在下でダイオキシンを形成する。
【００２２】
空間および時間の面での脱ハロゲン化および解重合の分離は、いくつかの理由から最も重要である。ＰＶＣからの塩酸（ＨＣｌ）ガスの排除（放出）は、２１０℃から２５０℃の温度範囲内で極めて信頼性をもって生じるが、ポリマーは、この温度では分解しないと予想される。ＨＣｌガスは水に容易に溶解するため、既知の様式でのその吸収により、工業グレードの生成物を製造することができる。一方、これを行う最も重要な理由は、２６０℃を超える分解プロセスの過程でポリマーから排除される有機ラジカルが、環化および芳香族化反応において反応空間に残された塩素と結合することができないように、反応チャンバ内でのダイオキシンの形成を防止することである。したがって、この手順の主要な要素は、比較的低い適用温度および酸素の排除である。
【００２３】
デューティサイクル運転反応器における最適な熱伝達は、通常、特に反応器チャンバ内の物質が、本特許の方法により処理される混合物として非常に低い熱伝達パラメータを有する場合、実践することが困難である。驚くべきことに、比較的少量の油が、プラスチック廃棄物の主要部を吸収し（すなわち、プラスチックの膨潤をもたらす熱伝達および拡散）、したがってさらなる処理に好適とするのに十分である、プラスチックおよび油の混合物のある特定比が存在することが見出された。また、この技術において最終生成物の１つとして得られた油のある特定量の特殊留分が、主反応器内に再循環および戻され得ることが認識され、換言すれば、本特許は、プロセス中に得られた油誘導体の使用により、すなわち主反応器からの重油留分の導入により、脱ハロゲン化反応を補助する方法を提供する。プロセスに再導入される重油留分は、好ましくは、ＰＶＣ含有プラスチック粉砕廃棄物ｔｐ重油質量比＝１：０．３〜０．８、好ましくは１：０．４であるようになるべきである。この方法により、単純かつコスト効率の良い様式で、必要な程度の熱伝達の改善、および反応化合物の均質性の両方を確実とすることができることが見出された。
【００２４】
特許考案の第２のステップとして、脱ハロゲン化ポリマー分解の実践に必要な条件が決定された。
【００２５】
純粋なポリエチレン試料において、ポリマーの比較的高い熱安定性に起因して、温度が重要な因子であり、４２０〜５００℃の温度範囲において生成物の体積および品質の両方に影響することが示された。本発明の真の目的は、プラスチック廃棄物混合物を処理することであることから、我々の場合においては、純粋な選択されたプラスチック廃棄物の処理に関して論じることはできないため、ポリマー分解を補助する他の効果、ひいては活性化エネルギーの必要性の低減が、同様に考慮される必要があった。そのような影響は、脱ハロゲン化反応器内で以前に形成された中間生成物混合物によりもたらされ、これが、その不飽和的様式および相当量の活性ラジカルに起因して分解を促進し、したがって最も高いレベルのエネルギーを必要とするステップ、すなわち初期化の重要性を低減する。したがって、我々の場合では、処理されるプラスチック廃棄物が均質なＰＥでない限り、分解の反応速度およびメカニズムの両方が実質的に変化し、得られる油相炭化水素の組成はより複雑となる。
【００２６】
混合プラスチック廃棄物材料の脱ハロゲン化および解重合反応が完了したら、生成された油の組成を、ガスクロマトグラフィー質量分析（ＧＣ−ＭＳ）を使用して測定した。結果を、混合ＰＶＣ廃棄物の熱分解により生成された油誘導体の組成として図３に示すが、グラフ１は、それぞれの沸点範囲に従うこれらの誘導体の分析を示す。図３において、この方法により比較的大量のガソリン留分を得ることができ、個々の沸点範囲は、ほぼ同じ量の生成物を含むことが分かる。はるかに高いエネルギー含量のディーゼル留分からのこのガソリン留分の分離もまた、我々の目標の一部であった。
【００２７】
純粋ポリスチレン廃棄物の処理の機会もまた調査されたことに留意されたい。混合プラスチック廃棄物の処理のための理想的な技術を探索したため、ポリスチレン（ＰＳ）と同一の芳香族モノマーからなるプラスチックであるアクリロニトリル−ブタジエン−スチレンポリマー／プラスチック（ＡＢＳ）の熱分解もまた検討した。上述の反応中、ＡＢＳは、−２０℃未満の凝固点、６３％のガソリン含量で分離される油誘導体を提供した。その主成分は、Ｃ９〜Ｃ１０留分であり、アルキルベンゼンに加えて、脂肪族および酸素含有脂環式炭化水素（平均炭素質量数：１３．２；平均分子量：１８６ｇ／ｍｏｌ）もまた含有した。ガソリン含有軽油は、エネルギー生産目的においては均質に処理することができないため、ＡＢＳまたはＰＳ含有プラスチック廃棄物は、深刻な問題を示す可能性がある。上記の４５０℃付近の温度範囲内で生成される油誘導体の組成は、混合廃棄物がいかなるスチレン含有ポリマーも含有しない場合であっても、非常に不均質である。これにより、最終的な後処理の必要性が生じ、この問題はまた、芳香族モノマーを含有する廃棄物混合物が処理される場合にも生じる（グラフ１における、生成される油の蒸留図を参照されたい）。実用的な実施の観点から、利用可能な混合プラスチック廃棄物において見られる非常に広範囲の組成物を処理することができない技術の適用は、本発明が定めた目的を達成するための好適な解決策ではない。したがって、特許を受ける本発明の手順において、混合物中に最終的に存在するＡＢＳおよび／または廃棄物に関して追加的なユニットが配備され、これは、いかなる追加的なエネルギーも投入する必要なく、生成される油誘導体の冷却、分離および隔離への解決策を提供する（後述されるフローチャートを参照されたい）。
【００２８】
したがって、本発明の手順における要点は、処理されるプラスチック廃棄物がまず切り刻まれ、次いで脱ハロゲン化反応器内に移され、重油留分が添加されて１：０．３〜０．８の質量比のチップ／重油混合物が確立され、反応混合物が２１０〜２５０℃の温度まで加熱され、既知の方法により物質から排除された水素ハロゲンガスから酸性溶液が形成され、それが除去される一方で、反応器チャンバ内に保持された混合物が解重合反応器に移送され、そこで温度が少なくとも４８０℃に上昇されるが６００℃未満に維持され、発生した炭化水素ガス混合物が抽出され、留分として分離され、凝縮され、廃棄物処理のために必要に応じて上記の比の重油留分が脱ハロゲン化反応器に戻され、プラスチックチップおよび重油の混合物を形成することである。
【００２９】
プラスチックチップおよび重油の混合物の好ましい質量比は、１：０．４である。
【００３０】
本発明を構成する手順の優先的な達成様式によれば、反応器空間から排出される蒸気およびガスの混合物は、解重合システムの後、直列接続された凝縮器からなる分別凝縮システム内で、それぞれの構成物質の沸点に基づき分離される。
【００３１】
本発明を構成する手順のさらなる有益な達成様式は、脱ハロゲン化プロセスの熱要件が、解重合反応器の燃焼チャンバから来る燃焼ガスにより賄われる場合である。
【００３２】
本発明により提供される解決策のより良い理解は、図面の助けを借りて確実となり得る。
【図面の簡単な説明】
【００３３】
【図１】特許を受ける本発明の主題を構成する手順から得られる油の組成を示すグラフである。
【図２】特許を受ける本発明の主題を構成する手順を示すフローチャートである。
【図３】分解プロセスから生じる全ての油誘導体の組成を示す図である。
【発明を実施するための形態】
【００３４】
したがって、特許を受ける本発明の手順を、図２のフローチャートに詳細に記載する。
【００３５】
手順の過程において、粉砕され切り刻まれたプラスチック廃棄物は、供給タンク１から、基本的に３００ｍｂａｒの超過気圧レベルで運転されるタンク反応器であるＰＶＣ反応器２に運搬される。ここで、廃棄物は、主反応器５内で生成され油タンク１３内に貯蔵された重油留分と一体化されるが、重油留分は、ＰＶＣ反応器２の内部温度を安定化するとともに、熱伝達を最適化する役割を果たす。脱ハロゲン化プロセスの熱要件は、主反応器５の加熱空間６ａのエネルギー含量を、熱交換器（７）を介して、ＰＶＣ反応器（２）の襞（６ｂ）を加熱する熱伝達油に伝達することにより確実とされ、したがって、両方の反応器の加熱は、バーナーの単一の組の使用により達成され得る。
ＰＶＣ反応器２の説明：
ＰＶＣ反応器２の外側燃焼排ガス加熱ジャケットは、最高５００℃の温度レベルに耐える必要があり、一方内圧耐性は４ｂａｒである。ＰＶＣ反応器２は、底部出口を有する内部空間にオーガーミキサーを有する。タンクの蓋は、耐酸性内側ＰＵＲコーティングを有し、温度計、圧力計、１．３ｂａｒの圧力で開くガス弁を備え、プラスチック廃棄物を供給し、主反応器から再び運搬される重油を受容するのに適している。脱ハロゲン化ポリマー化合物は、底部出口を通して、主反応器５内に排出される。加熱ジャケット内で流動する加熱媒体は、熱交換器７から到達する熱伝達油である。燃焼排ガスは、煙突８上に放出される。図に示される反応器の能力は、１ｔ／ｈのＰＶＣ含有プラスチック廃棄物＋４００リットルの重油（２ｍ３容積の断続運転反応器）である。生成されるＨＣｌガスは、同様に耐酸性ＰＵＲコーティングを有するパイプライン内を、ガス出口を通して水系向流吸収剤機器３に移される。水系向流吸収剤機器３は、ラシヒリングが充填された単純な塔である。生成される塩酸の濃度は、塩酸溶液タンク４内での密度測定により決定され、適切な濃度に達したらすぐに、塩酸溶液貯蔵タンク内に移される。したがって、このユニットは、プラスチック廃棄物中のＰＶＣ含量が処理される間、連続的に水を使用し、永久的に塩酸溶液を生成する。
主反応器５の説明：
脱ハロゲン化ポリマーおよび重油の混合物は、ＰＶＣ反応器２から主反応器５に移送される。ここで混合物は、４５０℃から４８０℃の間の温度に維持される。この温度で解重合が生じるが、これは、長いポリマー鎖がより小さい単位に破壊され、図３に示されるようなＣ１４の炭素鎖長までのアルカン炭化水素、オレフィンコポリマーおよび芳香族系を形成することを意味する。好ましい温度範囲は、分解プロセス中に主反応器槽の壁温が永久的に４８０℃超を維持するように維持され得るが、いかなる状況でも６００℃に達するべきではない。このようにして、熱分解、および極めて高い沸点を有し得る液相留分の蒸留の両方のエネルギー要件が確実となる。主反応器５は、水平に配設された特別な混合システムを備える。２次混合器は、はるかに大きい表面を有し同じくオーガーミキサーである１次混合器とは反対の回転方向を有する容器内に組み込まれた、連続運転オーガーミキサーである。１次空気が反応器内のポリマー物質を均質化し、２次空気がより重質の留分を下から撹拌し、反応の最後に反応器から残留スモークブラックを排出する。図の例における反応器の能力は、全材料１ｔ／ｈである。反応器は、２つの入口管チャンクを有し、一方は、ＰＶＣ反応器２から到達する中間生成物混合物を受容し、他方は、いかなるハロゲンも全く含有しないプラスチック廃棄物用の開口部である。この供給器開口部は、平行に構築され同時運転される脱ハロゲン化反応器から化合物を受容するために使用され得る。この場合、反応器は、４ｍ３の内部容積要件（有効容量または実容積）を有する。分解プロセスの最終生成物は、一方で凝縮システム１０、１１および１２内で分離された炭化水素ガスおよび蒸気化合物、ならびに他方で主反応器５内に残留したスモークブラックであり、スモークブラックは２次空気を使用して反応器から除去される。スモークブラックは、スモークブラックコンベヤにより、外の貯蔵容器に運搬される。
【００３６】
主反応器５の後、直列接続された凝縮器からなる分別凝縮システムが設置され（１０、１１、１２）、反応器を出る蒸気およびガス混合物が、沸点により分離される。
【００３７】
直列接続された凝縮器を構成する構造は、分解プロセスの過程で放出される炭化水素蒸気の凝縮の問題を解決するために使用される。沈殿が一種の分離操作と組み合わされ、結果として、様々な品質の油誘導体が凝縮器ユニットにおいて得られ、当然ながら、重油タンク１３、加熱油タンク１４、ディーゼル油タンク１５およびガソリンタンク１６内に別個に収集される。
【００３８】
塔のそれぞれにおける冷却要件は、プロセスの過程で連続的に変化する生成物混合物組成の関数として変動する。これらの必要性は、表面が安定であり、生成物混合物における容積流量が影響され得ないため、冷却水の温度および流速を制御することによってのみ満たすことができる。蒸留塔は、冷却ループに直列接続される。反応器を出る蒸気相は、僅か２つの冷却ユニットを含有する重油蒸留塔１０の底部に直接流動する。蒸気相は塔の頂部から出て、次いでディーゼル油塔に底部から進入する。最後に、ガスは、ガソリン塔の頂部から排出され、この生成物は、圧縮されてガス貯蔵タンク１８内に貯蔵され、プロセス全体のエネルギー要件を賄うために使用される。水タンク１７から到達する最も冷たい水は、ガソリン塔に進入する際まずガス−蒸気相混合物を冷却し、プロセスの最後に最も激しく温められた冷却媒体は、重油留分からの凝縮熱を分散させる。
分解プロセスの説明−例
設備を、１トンの粉砕プラスチック廃棄物を処理するために使用する。クラッキングの熱分解プロセスを、同様に純粋なプラスチック廃棄物を用いて完了した。プロセスの詳細を、以下の表に示す。
【００３９】
【表１】
2013536292.tif 000003
【００４０】
１トンの粉砕ＰＶＣ廃棄物および４００リットルの以前に得られた重油留分を、ＰＶＣ反応器に添加する。撹拌中、加熱出力を徐々に増加させることにより、反応器の運転温度を２５０℃に上昇させる。激しいガス形成は電磁弁により制御し、ガス流を水性向流二重吸収剤に導入し、吸収させ、このように形成された塩酸溶液を、工業規模の出発材料として使用する。１時間の保持時間が経過した後、脱ハロゲン化ポリマー溶融物を主反応器に供給する。化合物を４５０℃の温度で１時間保持しながら、直列接続された凝縮システムを使用して、激しく生成された蒸気相から様々な炭化水素留分を別個に凝縮する。クラッキングプロセスの最後に、主反応器の２次撹拌空気を使用して、反応器から残留スモークブラックを除去する。
【００４１】
１トンのＰＶＣ廃棄物は、４８５ｋｇの油誘導体、１１５ｋｇの炭素含量９７％の高分散スモークブラック、６０ｋｇの炭化水素ガス混合物（システム自体の熱要件を満たすために使用される）、および３４０ｋｇのＨＣｌガスを生成し、ＨＣｌガスは２０％塩酸溶液として貯蔵される。主反応器からの燃焼排ガスがＰＶＣ反応器を加熱するために使用される、換言すれば２つ反応器が同時に動作および互いに連携するため、システムは連続的に運転される。
【図１】
2013536292.tif 000004
【図２】
2013536292.tif 000005
【図３】
2013536292.tif 000006
【国際調査報告】
2013536292.tif 000007
2013536292.tif 000008